ОКСИД МАРГАНЦА-ВАНАДИЯ-ТАНТАЛА И ПИГМЕНТЫ, ДАЮЩИЕ ЧЕРНЫЙ МЕТАЛЛИЧЕСКИЙ ЭФФЕКТ, ПОКРЫТЫЕ ИМ

1. Композиция, включающая:
x
y
z
w
оксид марганца-ванадия-тантала, имеющий формулу MnVTaO, где 1≤x≤3, 0,001≤y≤3, 0,001≤z≤2 и w=7.
2. Композиция по п.1, в которой оксид марганца-ванадия-тантала проявляет отражение солнечной энергии (SR) более 20%.
3. Композиция по любому из пп.1 или 2, в которой оксид марганца-ванадия-тантала проявляет SR примерно 33%.
4. Композиция по любому из пп.1 или 2, в которой оксид марганца-ванадия-тантала проявляет отражение ближнего инфракрасного излучения вплоть до примерно 90%.
5. Композиция по любому из пп.1 или 2, в которой 1,25≤x≤2,45, 0,1≤y≤2,39 и 0,2≤z≤1,9.
6. Композиция по любому из пп.1 или 2, дополнительно содержащая носитель, в которой оксид марганца-ванадия-тантала диспергирован в носителе.
7. Композиция по п.6, в которой носитель представляет собой по меньшей мере один, выбранный из группы, состоящей из акриловых эмульсий, водоразбавляемых систем алкильных смол, водоразбавляемых алкил/меламиновых сшитых систем, водорастворимых эпоксидных систем и эмульсий сложных полиэфиров.
8. Композиция по любому из пп.1 или 2, дополнительно содержащая по меньшей мере одну систему, выбранную из группы, состоящей из системы черного халькогенидного стекла на Ge-основе, системы черного халькогенидного стекла на Si-основе и системы стекла подобной Sn-Sb-Bi-Se.
9. Способ получения композиции по любому из пп.1-5, включающий:
(a) смешивание порошков оксида марганца, оксида ванадия и оксида тантала или предшественников, способных образовывать оксид марганца, оксид ванадия и оксид тантала; и
(b) нагрев смеси.
10. Способ получения композиции по любому из пп.1-5, включающий:
(a) смешивание щелочного ванадийсодержащего раствора и кислого марганецсодержащего раствора с осаждением пасты ванадий-марганцевого предшественника;
(b) смешивание источника тантала с пастой ванадий-марганцевого предшественника; и
(c) нагрев смеси (b).
11. Способ получения композиции по любому из пп.1-5, включающий:
(a) смешивание оксида марганца, оксида ванадия и оксида тантала или предшественников, способных образовывать оксид марганца, оксид ванадия и оксид тантала;
(b) нагрев смеси; и
(c) резкое охлаждение нагретой смеси.
12. Пигмент, имеющий покрытие, включающий:
подложку;
слой, отражающий инфракрасное излучение, который включает композицию по любому из пп.1-5; и
слой халькогенидного стекла, имеющий показатель преломления и покрывающий слой, отражающий инфракрасное излучение,
в котором подложка, слой, отражающий инфракрасное излучение, и слой халькогенидного стекла образуют черный металлический пигмент, такой, что, когда на пигмент, имеющий покрытие, смотрят под прямым углом относительно внешней поверхности пигмента, пигмент выглядит металлическим, и такой, что, когда на пигмент смотрят под углами, отличными от прямого угла относительно внешней поверхности пигмента, пигмент выглядит черным.
13. Способ получения пигмента, имеющего покрытие, по п.12, включающий:
покрытие подложки слоем халькогенидного стекла и слоем, отражающим инфракрасное излучение, физическим осаждением из паровой фазы.
14. Композиция покрытия, включающая:
композицию по любому из пп.1-5 и/или пигмент, имеющий покрытие, по п.12 и
носитель.
15. Изделие, включающее:
покрытие, которое включает композицию по любому из пп.1-5 и/или пигмент, имеющий покрытие, по п.12.